КОМПОЗИЦИЯ ДЛЯ СОЗДАНИЯ ПРОТИВООБРАСТАЮЩЕГО ПОКРЫТИЯ, ПЛЕНОЧНОЕ ПРОТИВООБРАСТАЮЩЕЕ ПОКРЫТИЕ, ПОЛУЧЕННОЕ ПРИ ПОМОЩИ УКАЗАННОЙ КОМПОЗИЦИИ, ИЗДЕЛИЕ С ПОКРЫТИЕМ, ИМЕЮЩЕЕ НА ПОВЕРХНОСТИ ПЛЕНОЧНОЕ ПОКРЫТИЕ, И СПОСОБ ОБРАБОТКИ ДЛЯ ПРИДАНИЯ ПРОТИВООБРАСТАЮЩИХ СВОЙСТВ ПУТЕМ ФОРМИРОВАНИЯ ПЛЕНОЧНОГО ПОКРЫТИЯ

1. Композиция для создания противообрастающего покрытия, содержащая:
(A) сополимер, содержащий триорганосилиловый сложный эфир, полученный путем смешивания
(a) мономера триорганосилилметакрилата, представленного общей формулой (1):
1
2
3
где R, R и R одинаковые или различные, и каждый из них представляет собой алкильную группу, содержащую от 3 до 6 атомов углерода, разветвленную в а-положении, или фенильную группу; и
(b) мономера метоксиалкилметакрилата, представленного общей формулой (2):
4
где R представляет собой алкиленовую группу, содержащую от 2 до 4 атомов углерода, причем содержание мономера (а) в смеси составляет от 45 до 65 мас.%, а суммарное содержание мономера (а) и мономера (b) в смеси составляет 80 мас.% или более, и
(B) соли меди, представляющей собой, по меньшей мере, одно вещество, выбранное из группы, состоящей из медных солей канифоли и медных солей производных канифоли.
2. Композиция для создания противообрастающего покрытия по п.1, отличающаяся тем, что композиция для создания противообрастающего покрытия образует пленочное противообрастающее покрытие, имеющее скорость растворения в морской воде при температуре 25°С, равную 2 мкм или более в месяц, и имеющее коэффициент температурной зависимости скорости растворения (скорость растворения в морской воде при 35°С/скорость растворения в морской воде при 25°С), равный 1,3 или менее.
3. Композиция для создания противообрастающего покрытия по п.1 или 2, отличающаяся тем, что сополимер, содержащий триорганосилиловый сложный эфир (А), имеет среднемассовую молекулярную массу от 20000 до 70000.
4. Композиция для создания противообрастающего покрытия по п.1 или 2, отличающаяся тем, что массовое отношение, сополимера, содержащего триорганосилиловый сложный эфир (А) к соли меди (В), составляет от 80/20 до 20/80.
5. Композиция для создания противообрастающего покрытия по п.1 или 2, отличающаяся тем, что массовое отношение сополимера, содержащего триорганосилиловый сложный эфир (А) к соли меди (В), составляет от 60/40 до 40/60.
6. Способ обработки для придания противообрастающих свойств, включающий стадию создания пленочного противообрастающего покрытия на поверхности изделия, на которое необходимо нанести покрытие, при помощи композиции для создания противообрастающего покрытия по любому из пп.1-5.
7. Пленочное противообрастающее покрытие, созданное при помощи композиции для создания противообрастающего покрытия по любому из пп.1-5.
8. Изделие с покрытием, имеющее на поверхности пленочное противообрастающее покрытие по п.7.